(57)【特許請求の範囲】
【請求項１】
機能性材料を含有するセルローススポンジであって、
前記機能性材料はゼオライトであり、
前記機能性材料の含有量が、セルローススポンジの全体質量に対して２０．５質量％以上であり、
前記機能性材料の少なくとも一部がセルロースに覆われており、
前記セルローススポンジのＪＩＳ  Ｋ  ６７６７に準じて測定した２５％圧縮応力が０．１〜１００ｋＰａであることを特徴とするセルローススポンジ。
【請求項２】
機能性材料を含有するセルローススポンジであって、
前記機能性材料は濃度が１１５ｇ／Lの硫酸における質量減量率が５０％以上であり、
前記機能性材料の含有量が、セルローススポンジの全体質量に対して２０．５質量％以上であり、
前記機能性材料の少なくとも一部がセルロースに覆われており、
前記セルローススポンジのＪＩＳ  Ｋ  ６７６７に準じて測定した２５％圧縮応力が０．１〜１００ｋＰａであることを特徴とするセルローススポンジ。
【請求項３】
前記機能性材料の含有量が、セルローススポンジの全体質量に対して５５質量％以上である請求項1又は２に記載のセルローススポンジ。
【請求項４】
前記セルローススポンジは、ＪＩＳ  Ｋ  ６７６７に準じて測定した５０％圧縮永久歪みが３０％以下である請求項１〜３のいずれか１項に記載のセルローススポンジ。
【請求項５】
セルロース、補強用繊維及び機能性材料を含むセルローススポンジであって、
前記機能性材料はゼオライトであり、
前記セルローススポンジの内部において、前記セルロース及び機能性材料が前記補強用繊維の長手方向に沿って補強繊維の表面に担持されており、前記補強用繊維の長さからみて、前記補強用繊維におけるセルロース及び機能性材料の担持率は６０％以上であり、
前記機能性材料の少なくとも一部が前記セルロースに覆われており、
前記機能性材料の含有量がセルローススポンジの全体質量に対して２０．５質量％以上であることを特徴とするセルローススポンジ。
【請求項６】
セルロース、補強用繊維及び機能性材料を含むセルローススポンジであって、
前記機能性材料は濃度が１１５ｇ／Lの硫酸における質量減量率が５０％以上であり、
前記セルローススポンジの内部において、前記セルロース及び機能性材料が前記補強用繊維の長手方向に沿って補強繊維の表面に担持されており、前記補強用繊維の長さからみて、前記補強用繊維におけるセルロース及び機能性材料の担持率は６０％以上であり、
前記機能性材料の少なくとも一部が前記セルロースに覆われており、
前記機能性材料の含有量がセルローススポンジの全体質量に対して２０．５質量％以上であることを特徴とするセルローススポンジ。
【請求項７】
前記セルローススポンジの内部において、前記セルロース及び機能性材料が前記補強用繊維の長手方向に沿って補強繊維の表面に連続的に担持されており、
前記補強用繊維同士は、前記セルロース及び機能性材料により結合されて連続した気泡構造を有する多孔体を形成している請求項５又は６に記載のセルローススポンジ。
【請求項８】
前記セルローススポンジは、ＪＩＳ  Ｋ  ６７６７に準じて測定した２５％圧縮応力が０．１〜１００ｋＰａである請求項５〜７のいずれか１項に記載のセルローススポンジ。
【請求項９】
前記セルローススポンジは、ＪＩＳ  Ｋ  ６７６７に準じて測定した５０％圧縮永久歪みが３０％以下である請求項５〜８のいずれか１項に記載のセルローススポンジ。
【請求項１０】
機能性材料を含有するセルローススポンジの製造方法であって、
セルロースを含むビスコースに機能性材料、補強用繊維及び孔形成材を混合してスポンジ用組成物を調製する工程と、
前記スポンジ用組成物を凝固再生し、孔形成材を溶出させる工程を含み、
前記機能性材料として、機能性材料の分散液を用い、前記分散液のｐＨが９以上であることを特徴とするセルローススポンジの製造方法。
【請求項１１】
機能性材料を含有するセルローススポンジの製造方法であって、
セルロースを含むビスコースに機能性材料、補強用繊維及び孔形成材を混合してスポンジ用組成物を調製する工程と、
前記スポンジ用組成物を凝固再生し、孔形成材を溶出させる工程を含み、
前記機能性材料は、機能性材料１ｇを水１Ｌに分散したときのｐＨが９以上であることを特徴とするセルローススポンジの製造方法。
【請求項１２】
機能性材料を含有するセルローススポンジの製造方法であって、
セルロースを含むビスコースに機能性材料、補強用繊維及び孔形成材を混合してスポンジ用組成物を調製する工程と、
前記スポンジ用組成物を凝固再生し、孔形成材を溶出させる工程を含み、
前記スポンジ用組成物を調製する工程において、ｐＨが９以上である水溶液をさらに加えることを特徴とするセルローススポンジの製造方法。
【発明の詳細な説明】
【技術分野】
【０００１】
本発明は、機能性材料を含有するセルローススポンジ及びその製造方法に関する。
【背景技術】
【０００２】
従来から、セルローススポンジに、機能性材料を含ませて機能性を付与することが行われていた。例えば、特許文献１には、ビスコーススポンジに抗菌性金属イオンでイオン交換してなるケイ酸塩粒子を含有させ、抗菌性を付与することが記載されている。特許文献２には、セルローススポンジに抗菌防臭剤としてＮ−アセチル化度が４５％以上のキチン粉末を含有させて抗菌防臭性を付与することが記載されている。
【０００３】
特許文献１及び２に記載のセルローススポンジにおいて、機能性材料の含有量は低く、性能を向上させるためには、機能性材料の含有量を増加させる必要があった。しかし、セルローススポンジに機能性材料を多量に含ませると、スポンジの強度が低下しすぎて、実使用に耐えられないものになる恐れがある。
【先行技術文献】
【特許文献】
【０００４】
【特許文献１】特開平２−１５３７２３号公報
【特許文献２】特開平６−３４５８９４号公報
【発明の概要】
【発明が解決しようとする課題】
【０００５】
本発明は、上記従来の問題を解決するため、機能性材料の含有量が高く、かつ実使用に耐える強度を有するセルローススポンジ及びその製造方法を提供する。
【課題を解決するための手段】
【０００６】
本発明は、機能性材料を含有するセルローススポンジであって、上記機能性材料の含有量が、セルローススポンジの全体質量に対して２０．５質量％以上であり、上記機能性材料の少なくとも一部がセルロースに覆われており、上記セルローススポンジのＪＩＳ  Ｋ  ６７６７に準じて測定した２５％圧縮応力が０．１〜１００ｋＰａであることを特徴とするセルローススポンジに関する。
【０００７】
本発明は、また、セルロース、補強用繊維及び機能性材料を含むセルローススポンジであって、上記セルローススポンジの内部において、上記セルロース及び機能性材料が上記補強用繊維の長手方向に沿って補強繊維の表面に担持されており、上記補強用繊維の長さからみて、上記補強用繊維におけるセルロース及び機能性材料の担持率は６０％以上であり、上記機能性材料の少なくとも一部が上記セルロースに覆われており、上記機能性材料の含有量がセルローススポンジの全体質量に対して２０．５質量％以上であることを特徴とするセルローススポンジに関する。
【０００８】
本発明は、また、機能性材料を含有するセルローススポンジの製造方法であって、セルロースを含むビスコースに機能性材料、補強用繊維及び孔形成材を混合してスポンジ用組成物を調製する工程と、上記スポンジ用組成物を凝固再生し、孔形成材を溶出させる工程を含み、上記機能性材料として、機能性材料の分散液を用い、上記分散液のｐＨが９以上であることを特徴とするセルローススポンジの製造方法に関する。
【０００９】
本発明は、また、機能性材料を含有するセルローススポンジの製造方法であって、セルロースを含むビスコースに機能性材料、補強用繊維及び孔形成材を混合してスポンジ用組成物を調製する工程と、上記スポンジ用組成物を凝固再生し、孔形成材を溶出させる工程を含み、上記機能性材料は、機能性材料１ｇを水１Ｌに分散したときのｐＨが９以上であることを特徴とするセルローススポンジの製造方法に関する。
【００１０】
本発明は、また、機能性材料を含有するセルローススポンジの製造方法であって、セルロースを含むビスコースに機能性材料、補強用繊維及び孔形成材を混合してスポンジ用組成物を調製する工程と、上記スポンジ用組成物を凝固再生し、孔形成材を溶出させる工程を含み、上記スポンジ用組成物を調製する工程において、ｐＨが９以上である水溶液をさらに加えることを特徴とするセルローススポンジの製造方法に関する。
【発明の効果】
【００１１】
本発明は、機能性材料を含有するセルローススポンジにおいて、上記機能性材料の含有量をセルローススポンジの全体質量に対して２０．５質量％以上にし、セルローススポンジのＪＩＳ  Ｋ  ６７６７に準じて測定した２５％圧縮応力を０．１〜１００ｋＰａにすることで、機能性材料の含有量が高く、かつ実使用に耐える強度を有するセルローススポンジを提供する。
【００１２】
本発明は、また、セルロース、補強用繊維及び機能性材料を含むセルローススポンジの内部において、セルロース及び機能性材料を補強用繊維の長手方向に沿うように補強繊維の表面に担持させ、補強用繊維の長さからみて、補強用繊維におけるセルロース及び機能性材料の担持率を６０％以上にするとともに、機能性材料の含有量をセルローススポンジの全体質量に対して２０．５質量％以上にすることで、機能性材料の含有量が高く、かつ実使用に耐える強度を有するセルローススポンジを提供する。
【００１３】
本発明は、また、ビスコース、機能性材料、補強用繊維及び孔形成材を混合した混合物（スポンジ用組成物）を用いて機能性材料を含有するセルローススポンジを製造するに際し、機能性材料の分散液を用いるとともに、該機能性材料の分散液のｐＨを９以上にすることで、機能性材料の含有量が高くても、強度が低下しすぎず、実使用に耐える強度を有するセルローススポンジを製造することができる。或いは、機能性材料１ｇを水１Ｌに分散したときのｐＨが９以上である機能性材料を用いることで、機能性材料の含有量が高くても、強度が低下しすぎず、実使用に耐える強度を有するセルローススポンジを製造することができる。或いは、スポンジ用組成物にｐＨが９以上である水溶液をさらに加えることで、機能性材料の含有量が高くても、強度が低下しすぎず、実使用に耐える強度を有するセルローススポンジを製造することができる。
【図面の簡単な説明】
【００１４】
【図１】図１は実施例１のセルローススポンジ（乾燥状態）の断面写真（１００倍）である。
【図２】図２は実施例１のセルローススポンジ（乾燥状態）の断面写真（１０００倍）である。
【図３】図３は実施例２のセルローススポンジ（乾燥状態）の断面写真（１００倍）である。
【図４】図４は実施例３のセルローススポンジ（乾燥状態）の断面写真（１００倍）である。
【図５】図５は実施例４のセルローススポンジ（乾燥状態）の断面写真（１００倍）である。
【図６】図６は実施例５のセルローススポンジ（乾燥状態）の断面写真（１００倍）である。
【図７】図７は比較例２のセルローススポンジ（乾燥状態）の断面写真（１００倍）である。
【図８】図８は比較例２のセルローススポンジ（乾燥状態）の断面写真（１０００倍）である。
【発明を実施するための形態】
【００１５】
通常、セルローススポンジは、ビスコースに、補強用繊維と結晶芒硝などの孔形成材、必要に応じて機能性材料を混合し、得られた混合物（スポンジ用組成物）を所定の形状に成形し、加熱凝固させた後、酸処理によりセルロースを再生することで製造する。本発明者らは、ビスコース、機能性材料、補強用繊維及び結晶芒硝などの孔形成材を混合したスポンジ用組成物を用いて機能性材料を含有するセルローススポンジを製造するに際し、機能性材料の分散液を用いるとともに該機能性材料の分散液のｐＨを９以上にするか、或いは、機能性材料１ｇを水１Ｌに分散したときのｐＨが９以上である機能性材料を用いるか、或いは、スポンジ用組成物にｐＨが９以上である水溶液をさらに加えることで、機能性材料の含有量が高くても、強度が低下しすぎず、高い機能性を有し、かつ、実使用に耐える強度を有するセルローススポンジが得られることを見出し、本発明に至った。
【００１６】
機能性材料をプラント等で扱う場合、例えば機能性材料が粉体の場合、粉体のままではハンドリング性が悪いためバインダー等を使用して造粒をする必要があるが、造粒にはコストが非常にかかる。機能性材料をセルローススポンジに練り込むことにより、加工コストを抑えることができる。また、成型材はセルロースなので、機能性材料の性能を阻害することなくスポンジに成型することができる。
【００１７】
上記セルローススポンジにおいて、機能性材料の含有量は、セルローススポンジの全体質量に対して２０．５〜８０質量％であることが好ましく、より好ましくは４０〜８０質量％であり、さらに好ましくは５５〜７５質量％である。セルローススポンジの全体質量に対して機能性材料の含有量が２０．５質量％以上であると、機能性材料による性能を効果的に発揮する。また、セルローススポンジの全体質量に対して機能性材料の含有量が８０質量％以下であると、スポンジの強度が低下しすぎず、取扱性が良好になる。また、セルローススポンジの全体質量に対して機能性材料の含有量が多いと、性能の効果的な発揮に加え、スポンジの構造として、補強用繊維を含む場合、補強用繊維を軸に機能性材料がセルロースで担持された構造を採りやすくなり、機能性材料が機能を発揮しやすい位置に存在しやすくなるため、また、セルロースの含有量が相対的に少なくなるため、スポンジ内外への液体や気体の流入・流出がしやすくなるため好ましい。
【００１８】
一実施態様において、上記セルローススポンジは、セルロース、補強用繊維及び機能性材料を含み、上記セルローススポンジの内部において、上記セルロース及び機能性材料が上記補強用繊維の長手方向に沿って補強繊維の表面に担持されており、上記補強用繊維の長さからみて、上記補強用繊維におけるセルロース及び機能性材料の担持率は６０％以上である。上記補強用繊維の長さからみて、上記補強用繊維におけるセルロース及び機能性材料の担持率が６０％以上であると、セルローススポンジの引張強度が高くなる。引張強度の観点から、上記補強用繊維の長さからみて、上記補強用繊維におけるセルロース及び機能性材料の担持率が８０％以上であることが好ましく、９０％以上であることがより好ましく、１００％であることが特に好ましい。上記補強用繊維の長さからみて、上記補強用繊維におけるセルロース及び機能性材料の担持率が１００％であると、上記セルローススポンジの内部において、上記セルロース及び機能性材料が上記補強用繊維の長手方向に沿って連続的に補強繊維の表面に担持されていることになる。さらに好ましくは、上記補強用繊維同士は、上記セルロース及び機能性材料により結合されて連続した気泡構造を有する多孔体を形成している。
【００１９】
本発明において、「セルローススポンジ」の内部とは、乾燥状態のセルローススポンジにおいて、スポンジの厚さが２０ｍｍ以上の場合、スポンジ表面から厚さ方向に沿って１０ｍｍ離れた位置において厚さ方向に垂直になるように切断した切断面、又はスポンジの厚さが２０ｍｍ未満の場合、スポンジの厚さの１／２の位置で厚さ方向に垂直になるように切断した切断面を意味する。また、セルローススポンジの内部において、上記補強用繊維の長さからみる、上記補強用繊維におけるセルロース及び機能性材料の担持率は、以下のように測定算出するものである。以下において、特に指摘がない場合、「補強用繊維における担持率」は、セルローススポンジの内部において、上記補強用繊維の長さからみる、上記補強用繊維におけるセルロース及び機能性材料の担持率を意味する。セルローススポンジの内部、すなわち上述したとおり、セルローススポンジ（乾燥状態）の断面を光学顕微鏡にて繊維の存在が確認できる倍率（例えば２０〜３０本程度の繊維が確認できる）で観察し、任意に１本の補強用繊維を選び、その補強用繊維を１０００倍まで拡大し、該補強用繊維において、補強用繊維の全体長さを測定してＬ１とし、セルロース及び機能性材料のいずれも担持されていない部分の長さを測定してＬ２とする。なお、補強用繊維において、セルロース及び機能性材料のいずれも担持されていない部分が二箇所以上存在する場合、Ｌ２は全ての部分の長さの合計である。この操作を２０回繰り返し、任意に選択した２０本の補強用繊維のＬ１及びＬ２を求める。次に、下記式により、個々の補強用繊維におけるセルロース及び機能性材料の担持率を算出した後、２０本の補強用繊維におけるセルロース及び機能性材料の担持率を平均する。本発明において、乾燥状態とは、８０〜１００℃の恒温乾燥機内でセルローススポンジの質量変化がなくなるまで乾燥を行った後、セルローススポンジを温度２０℃、相対湿度６５％の条件下に２４時間以上放置した状態をいう。
補強用繊維におけるセルロース及び機能性材料の担持率（％）＝｛（Ｌ１−Ｌ２）／Ｌ１）｝×１００
【００２０】
本発明においてはセルロースによりスポンジを形成しているため、水などの液体を吸収させる場合に、スポンジ内部だけでなく、セルロースの内部まで液体が浸透するため、機能性材料がセルロースに覆われていても機能性材料の機能が発揮しやすくなっている。
【００２１】
上記セルローススポンジは、独立した気泡構造及び／又は連続した気泡構造を有する多孔体であってもよい。上記セルローススポンジは、密度が１０〜５００ｋｇ／ｍ3であることが好ましく、７０〜３００ｋｇ／ｍ3であることがより好ましく、１００〜２５０ｋｇ／ｍ3であることがさらに好ましい。密度が上記の範囲であると、強度及び柔軟性を両立することができる。上記セルローススポンジの気泡構造は、セルローススポンジの断面や表面を光学顕微鏡で観察することや細孔径分布測定により確認できる。上記セルローススポンジは、特に限定されないが、平均細孔径は、０．３〜１０００μｍであることが好ましく、０．５〜５００μｍであることがより好ましく、０．８〜１００μｍであることがさらに好ましく、１〜３０μｍであることが特に好ましい。また、上記セルローススポンジは、特に限定されないが、最大細孔径は、１．０〜３０００μｍであることが好ましく、５〜１０００μｍであることがより好ましく、８〜５００μｍであることがさらに好ましく、１０〜１００μｍであることが特に好ましい。平均細孔径や最大細孔径が小さいと、液体の保持量・保持性、液体の通液性や気体の通気性が低くなる場合がある。平均細孔径や最大細孔径が大きいと、気泡が大きいため液体の保持量・保持性が低くなる場合や、機能性材料と接触しにくくなり、機能性を効果的に発揮できない場合がある。本願において、平均細孔径と最大細孔径は、測定用サンプルとして、縦３０ｍｍ、横３０ｍｍ、厚さ５ｍｍの湿潤状態のセルローススポンジを用い、ＡＳＴＭ Ｆ ３１６−８６（バブルポイント法）に準じ、「パーム・ポロメーター（ポーラス・マテリアルズ社製）」を用いて測定することができる。本発明において、湿潤状態のセルローススポンジは、水８Ｌにセルローススポンジ（縦１１０ｍｍ、横２００ｍｍ、厚さ１６０ｍｍ）を１時間浸漬させた後、二層式電気洗濯機（日立ホーム＆ライフソリューション株式会社製、型番「ＰＳ−ＴＢ４２」）にて脱水を１分間行うことで得られたものを意味する。
【００２２】
上記セルローススポンジは、ＪＩＳ  Ｋ  ６７６７に準じて測定した２５％圧縮応力が０．１〜１００ｋＰａであり、好ましくは１〜８０ｋＰａであり、７〜６０ｋＰａであることがより好ましい。２５％圧縮応力が上記範囲内であると、実使用に耐えるうえ、成形性が良好である。２５％圧縮応力が０．１ｋＰａ未満であると、強度が低く実使用に耐えることができない。また、２５％圧縮応力が１００ｋＰａを超えると、加工性が良くない場合がある。本発明において、ＪＩＳ  Ｋ  ６７６７に準じて測定した２５％圧縮応力は、測定サンプルとして縦５０ｍｍ、横５０ｍｍ、厚さ２０ｍｍの湿潤状態のセルローススポンジを用い、ＪＩＳ  Ｋ  ６７６７に準じ、試験速度１０ｍｍ／ｍｉｎにて測定した２５％ひずみ時の圧縮応力を意味する。圧縮応力の測定機器としては、株式会社島津製作所製の小型卓上試験機「ＥＺ  Ｔｅｓｔ」（型名「ＥＺ−ＳＸ」などを用いることができる。
【００２３】
上記セルローススポンジは、ＪＩＳ  Ｋ  ６７６７に準じて測定した５０％圧縮応力が１〜１００ｋＰａであることが好ましく、より好ましくは１０〜８０ｋＰａであり、１５〜６０ｋＰａであることがさらに好ましい。５０％圧縮応力が上記範囲内であると、実使用に耐えるうえ、成形性が良好である。本発明において、ＪＩＳ  Ｋ  ６７６７に準じて測定した５０％圧縮応力は、測定サンプルとして縦５０ｍｍ、横５０ｍｍ、厚さ２０ｍｍの湿潤状態のセルローススポンジを用い、ＪＩＳ  Ｋ  ６７６７に準じ、試験速度１０ｍｍ／ｍｉｎにて測定した５０％ひずみ時の圧縮応力を意味する。
【００２４】
上記セルローススポンジは、ＪＩＳ  Ｋ  ６７６７に準じて測定した５０％圧縮永久歪みが５０％以下であることが好ましく、より好ましくは４０％以下であり、３０％以下であることがさらに好ましい。５０％圧縮永久歪みが上記範囲内であると、外力等により変形しにくいため好ましい。本発明において、ＪＩＳ  Ｋ  ６７６７に準じて測定した５０％圧縮永久歪みは、測定サンプルとして縦５０ｍｍ、横５０ｍｍ、厚さ２０ｍｍの湿潤状態のセルローススポンジを用い、ＪＩＳ  Ｋ  ６７６７に準じ、サンプルを初めの厚さから５０％ひずんだ状態に圧縮し、温度２３℃±２℃において２２時間放置し、圧縮終了後、２４時間後の厚さを測定し、下記式にて算出した５０％圧縮永久歪みを意味する。測定機器としては、株式会社島津製作所製の小型卓上試験機「ＥＺ  Ｔｅｓｔ」（型名「ＥＺ−ＳＸ」を用いることができる。
５０％圧縮永久歪み（％）＝｛（サンプルの初めの厚さ−サンプルの圧縮終了後２４時間後の厚さ）／サンプルの初めの厚さ｝×１００
【００２５】
上記セルローススポンジは、引張強度が好ましくは１〜２００Ｎであり、より好ましくは２〜１８０Ｎであり、さらに好ましくは３〜９０Ｎであり、特に好ましくは５〜５０Ｎである。引張強度が上記の範囲内であると、スポンジの加工性や使用時の耐久性が適切になる。また、上記セルローススポンジは、１０％伸長時強度が好ましくは０．５〜１００Ｎであり、より好ましくは１〜５０Ｎであり、さらに好ましくは２〜３０Ｎである。１０％伸長時強度が上記の範囲内であると、スポンジの加工性や使用時の耐久性が適切になる。本発明において、引張強度は、試験片として湿潤状態のセルローススポンジを用い、引張試験機「ＵＴＣ−１Ｔ（株式会社エー・アンド・デイ製）」を使用し、試験片の幅を４０ｍｍ、厚さを１０ｍｍ、つかみ間隔を１００ｍｍとし、引張速度１００ｍｍ／ｍｉｎの条件で破断時の引張強度を測定したものである。また、試験片が１０％伸長したとき（１０ｍｍ伸長したとき）の引張強度を１０％伸長時強度として測定する。
【００２６】
上記機能性材料としては、吸着性（物理吸着、化学吸着）、イオン交換吸着性、抗菌性、殺菌性、消臭・脱臭性、芳香性、吸水性、吸放湿性、熱吸収性、蓄熱・発熱性、相変化性などの機能性を有する材料であればよく、特に限定されない。例えば、天然ゼオライト、合成ゼオライト及び人工ゼオライトなどの重金属吸着剤及び／又は陰イオン吸着剤、シュベルトマナイト、アロフェン、ハロイサイトとモンモリロナイトなどの天然鉱物及び無機物などの重金属吸着剤及び／又はイオン吸着剤、活性炭などの消臭剤、高分子吸収体、酸化チタンなどの光触媒、パラフィンなどの相変化物質、各種ビタミン類（ビタミンＡ、ビタミンＢ、ビタミンＣ、ビタミンＤ、ビタミンＥ、ビタミンＫなど）、各種芳香化合物（アルコール類、エステル類など）、キレート剤及びそれらに銀、銅など金属イオンが担持した担持体、キチン、キトサン及び第四級アンモニウム塩などの抗菌剤、イミダゾール系などの殺菌剤、木酢液などの忌避剤、ポリアクリル酸ナトリウムなどの吸水剤、アクリレート樹脂類などの吸放湿剤、リン系及び無機系難燃剤、並びにこれらの材料を含むマイクロカプセルなどが挙げられる。上記機能性材料は、単独で用いてもよく、二種以上を組み合わせて用いてもよい。上記機能性材料がゼオライトの場合、重金属吸着性や陰イオン吸着性に加えて、アンモニアなどの悪臭物質に対して強い吸着力を有するため、ゼオライトを含むセルローススポンジは、重金属吸着及び／又は陰イオン吸着に加えて、臭気脱臭にも用いることができる。機能性材料としては、特に限定されず、固体状、液体状、又は気体状などのいずれの形態であってもよいが、固体状及び／又は液体状であることが好ましい。また、機能性材料の形状は特に限定されないが、粒子状、繊維状、及びシート状などの形状が好ましい。
【００２７】
上記機能性材料がゼオライトの場合、ゼオライトを含有するセルローススポンジにおけるゼオライトの含有量は、セルローススポンジの灰分により求めることができる。灰分とは、高温で有機物を焼却し、残渣として残る無機物のことである。本願において、セルローススポンジの灰分は、ＪＩＳ  Ｌ  １０１５  ８．２０に準じて測定しており、セルローススポンジの全体質量に対するゼオライトの含有量は、セルローススポンジの絶乾質量に対する、セルローススポンジを８５０℃で燃焼させたときの灰分（ゼオライト）の質量の割合で示される。
【００２８】
上記セルローススポンジは、スポンジを構成するセルロースの含有量が、セルローススポンジの全体質量に対して６０質量％以下であることが好ましく、４５質量％以下であることがより好ましく、３５質量％以下であることがさらに好ましい。また、セルロースの含有量はセルローススポンジの全体質量に対して１０質量％以上であることが好ましく、１５質量％以上であることがより好ましい。機能性材料の含有量が多くなると相対的にセルロースの含有量が低くなり、スポンジとしての強度が低下するが、本発明では、後述するセルローススポンジの製造方法により、機能性材料の含有量が高くても強度が低下しすぎないスポンジを得ることができる。
【００２９】
上記セルローススポンジは、強度を高めるため、補強用繊維を含むことが好ましい。上記補強用繊維は、特に限定されないが、セルロース系繊維、ポリエステル系繊維、ポリプロピレン系繊維、ナイロン繊維などを用いることができる。好ましくは、上記補強用繊維は、セルロース系繊維である。セルロース系繊維であれば、スポンジを形成するセルロースと同様の材料であるため親和性が良く、スポンジの形成性や機能性材料の担持性において優位となる場合がある。上記セルロース系繊維は、天然セルロース系繊維であってもよく、再生セルロース系繊維であってもよい。天然セルロース系繊維としては、例えば、綿、麻及びバルブなどが挙げられる。再生セルロース系繊維としては、例えば、レーヨン、ポリノジック、キュプラ及びリヨセル（テンセル、登録商標）などが挙げられる。また、補強用繊維はセルロース系繊維などの親水性繊維であるとスポンジの製造時にセルロースと混練しやすいため好ましい。上記補強用繊維は、一種で用いても良く、二種以上を組み合わせて用いても良い。上記補強用繊維の含有量は、セルローススポンジの全体質量に対して５〜５０質量％であることが好ましく、５〜３０質量％であることがより好ましく、７〜１０質量％であることがさらに好ましい。上記補強用繊維の繊度及び繊維長は特に限定されないが、例えば、繊度は０．１〜１７ｄｔｅｘであることが好ましく、繊維長は０．５〜３０ｍｍであることが好ましい。なお、機能性材料が補強用繊維として存在してもよい。
【００３０】
本発明のセルローススポンジは、セルロースを含むビスコースに補強用繊維、結晶芒硝などの孔形成材、機能性材料を混合し、得られた混合物（スポンジ用組成物）を所定の形状に成形した後、加熱により凝固再生することで製造することができる。スポンジ用組成物を調製するに際し、機能性材料の分散液を用いるとともに該分散液のｐＨを９以上にするか、或いは、機能性材料１ｇを水１Ｌに分散したときのｐＨが９以上である機能性材料を用いるか、或いは、スポンジ用組成物にｐＨが９以上である水溶液をさらに加える。
【００３１】
先ず、セルロースを含むビスコースに補強用繊維と結晶芒硝などの孔形成材を添加して混練する。必要に応じて、界面活性剤、柔軟化剤、湿潤剤などを添加してもよい。補強用繊維としては、上述したものを用いることができる。混練は、特に限定されないが、例えば二軸ニーダーなどを用いて行うと良い。
【００３２】
ビスコースとしては、セルロースを７〜１０質量％、水酸化ナトリウムを５〜８質量％、二硫化炭素を２〜３．５質量％含むものを用いることができる。
【００３３】
結晶芒硝は、孔形成材として機能する。結晶芒硝の添加量は、目的とするスポンジの密度に応じて適宜決めればよい。例えば、ビスコース中のセルロースの質量に対し、１０〜１００倍であってもよく、２０〜８０倍であってもよく、３０〜６０倍であってもよい。結晶芒硝の添加量が上記範囲内であれば、スポンジの強度及び柔軟性を両立することができる。結晶芒硝は、後続の凝固再生や水洗工程で溶出除去される。
【００３４】
孔の形成は、結晶芒硝を用いる方法に限定されない。例えば、無機炭酸塩などの発泡剤を用いて孔を形成する方法、界面活性剤などを用い泡立てて孔を形成する方法、芒硝のような水に溶けやすい材料、又は、加熱することで融解する材料（氷やロウなど）を用いて孔を形成する方法などを用いてもよい。
【００３５】
次に、得られた混練物に、機能性材料を添加してさらに混練を行い、スポンジ用組成物を調製する。スポンジ用組成物を調製するに際し、機能性材料の分散液を用いるとともに該分散液のｐＨを９以上にするか、或いは、機能性材料１ｇを水１Ｌに分散したときのｐＨが９以上である機能性材料を用いるか、或いは、スポンジ用組成物にｐＨが９以上である水溶液をさらに加える。これにより、機能性材料の含有量が高くても、実使用に耐える強度を有するセルローススポンジが得られる。機能性材料を分散させる液体は、特に限定されず、機能性材料の性質などにより適宜選択することができ、例えば、水であることが好ましい。上記機能性材料の分散液のｐＨは好ましくは９．５以上であり、より好ましくは１０以上である。上記機能性材料の分散液のｐＨの上限は特に限定されず、１４以下であればよい。或いは、上記機能性材料１ｇを水１Ｌに分散したときのｐＨは９．５以上であることが好ましく、より好ましくは１０以上である。上記機能性材料１ｇを水１Ｌに分散したときのｐＨの上限は特に限定されず、１４以下であればよい。本願において、ｐＨは約２５℃で測定する。機能性材料１ｇを水１Ｌに分散したときのｐＨが９以上である場合、機能性材料をそのまま用いることができる。また、所定の量の機能性材料を水に分散した後、機能性材料の分散液のｐＨが９以上の場合は、機能性材料の分散液をそのまま用いることができる。一方、所定の量の機能性材料を水に分散した後、機能性材料の分散液のｐＨが９未満の場合は、水酸化ナトリウム、水酸化カリウムなどのアルカリによりｐＨが９以上になるように調整すればよい。或いは、任意の機能性材料を含むスポンジ用組成物にｐＨが９以上である水溶液をさらに加えてもよい。特に、機能性材料１ｇを水１Ｌに分散したときのｐＨが９未満の機能性材料又はｐＨが９未満の機能性材料の水分散液を含むスポンジ用組成物に、ｐＨが９以上である水酸化ナトリウム、水酸化カリウムなどのアルカリの水溶液を添加する必要がある。水としては、特に限定されないが、例えば、機能性材料としてゼオライトを用いる場合は、イオン交換水を用いることが好ましい。機能性材料１ｇを水１Ｌに分散したときのｐＨが９未満の機能性材料をそのまま用いた場合や、ｐＨが９未満の機能性材料の水分散液をそのまま用いると、後続の凝固再生が不良になり、所定の形状のスポンジを得ることができない。
【００３６】
上記機能性材料は、ビスコース中で安定な機能性材料であることが好ましい。本発明において、「ビスコース中で安定」とは、ビスコースに機能性材料を混合したときに質量減量が少ないことを意味する。具体的には、６質量％の水酸化ナトリウム水溶液における質量減量率で評価し、質量減量率が４０％以下であれば、ビスコース中で安定である。質量減量率は、以下の方法で求めることができる。
（１）濃度が６質量％の水酸化ナトリウム水溶液を２０ｇ用意する。
（２）対象となる機能性材料を１ｇ（Ｆ０）採取し、水酸化ナトリウム水溶液に添加する。
（３）機能性材料を添加した水溶液をよく撹拌した後、１時間静置する。
（４）濾紙を１０５℃の恒温乾燥機で１時間予め乾燥させ、乾燥後の濾紙の質量（Ｍ０）を測定する。
（５）前記４の濾紙を用いて前記３の水溶液中の機能性材料を濾別する。
（６）濾液が中性になるまで純水で濾紙を洗浄する。
（７）濾別した機能性材料を含む濾紙を１０５℃の恒温乾燥機で１時間乾燥させる。
（８）乾燥後の機能性材料を含む濾紙の質量（Ｍ１）を測定する。
（９）下記式を用いて、機能性材料の質量減量率を算出する。
質量減量率（％）＝｛（Ｍ１−Ｍ０）／Ｆ０｝×１００
【００３７】
上記機能性材料の分散液において、機能性材料が粒子である場合、メジアン径（ｄ５０）が２０μｍ以下であることが好ましく、１５μｍ以下であることがより好ましい。メジアン径が上記範囲であると、セルローススポンジにおける機能性材料の表面積が大きくなり、機能性を発揮しやすくなる。上記機能性材料のメジアン径の下限は、特に限定されないが、例えば、スポンジ製造時に脱落しにくくするという観点から、１μｍ以上であることが好ましい。本発明において、機能性材料のメジアン径はレーザー回折光散乱法により測定する体積累積平均粒子径（ｄ５０）を意味する。この測定器としては、例えば株式会社島津製作所製のナノ粒子径分布測定装置「ＳＡＬＤ−７５００ｎａｎｏ」を用いることができる。
【００３８】
上記においては、セルロースを含むビスコースに補強用繊維と結晶芒硝を添加して混練した後に、得られた混練物に機能性材料や機能性材料の水分散液を混合してさらに混練を行っているが、セルロースを含むビスコースに補強用繊維、結晶芒硝、機能性材料や機能性材料の分散液を添加して混練してもよい。このような場合でも、必要に応じて、界面活性剤、柔軟化剤、湿潤剤などを添加してもよい。
【００３９】
次に、得られたスポンジ用組成物を凝固再生する。具体的には、上記スポンジ用組成物を適当な大きさの型に入れた後、熱水中の加熱処理により、凝固と再生を同時に行い、その後、水洗する。加熱処理の温度は、特に限定されないが、例えば、７０〜１２０℃で行うことが好ましく、９０〜１００℃で行うことがより好ましい。加熱処理の時間は、バッチ式の場合、２時間以上であることが好ましく、５時間以上行ってもよい。熱水中の加熱処理の後に、必要に応じて酸処理によりさらに再生を行ってもよい。酸処理は、硫酸、酢酸などの酸を用いて行うことができる。なお、機能性材料が酸に溶けやすい（例えば、濃度が１１５ｇ／Ｌの硫酸における質量減量率が５０％以上）場合は、酸処理を行わないか、ｐＨ３〜６．９の弱酸性下で処理することが好ましい。なお、濃度が１１５ｇ／Ｌの硫酸における質量減量率は、前述した６質量％の水酸化ナトリウム水溶液に対する質量減量率の算定方法において、濃度が６質量％の水酸化ナトリウム水溶液を濃度が１１５ｇ／Ｌの硫酸に置き換えて測定し、算出できる。上記の熱水中で加熱処理時及び後続の水洗時に結晶芒硝の全部又は一部が溶出することになる。また、スポンジの凝固再生を阻害しない程度において、スポンジの凝固再生中又はスポンジの凝固再生完了後に酸処理などを行って、スポンジ自体のｐＨや機能性材料のｐＨなどを調整しても良い。特に、再生が完了した後の機能性材料についてはｐＨが９未満になっていても良い。上記スポンジ用組成物を入れる型として、通常ブロック状のものを用い、得られたセルローススポンジは、ブロック状になる。得られたセルローススポンジは、用途などに応じて、様々のサイズのブロック状やシート状にすることができる。
【００４０】
上記機能性材料を含むセルローススポンジは、機能性材料の機能性を活かした機能材として、例えば、吸着特性などを活かした吸着材として用いることができる。また、機能性材料の機能性を活かし、消臭・脱臭材、芳香材、吸水材、吸放湿材、熱吸収材、蓄熱・発熱材、清掃具（拭き取り材など）、緩衝材、クッション材、遮音材、吸音材、シール材、防振材、断熱材などとして用いることもできる。
【００４１】
本発明のセルローススポンジは、他の材料と複合化されてもよい。他の材料としては、固体状や液体状などのいずれの形態のものを適宜使用することができ、例えば、粒子、糸、織編物、不織布、フィルム、ネット、その他成形体等が挙げられ、他の材料を構成するものは樹脂、金属、ゴム、木材など、使用用途に応じて適宜設定すると良い。
【実施例】
【００４２】
以下、実施例により本発明をさらに具体的に説明する。本発明は、下記の実施例に限定されるものではない。
【００４３】
（実施例１）
（１）［ゼオライトの分散液の調製］
ゼオライトとして人工ゼオライト（富士チタン工業株式会社、品名「エフティライト  ＦＴＡ粉末」、以下において、単に「人工ＦＴＡ」とも記す。）を用い、イオン交換水にゼオライトを分散して、ゼオライトの濃度が４５質量％であり、ｐＨが１３．０である分散液（以下において、分散液Ａとも記す。）を調製した。
（２）［セルローススポンジの作製］
セルロースを８．５質量％、水酸化ナトリウムを５．７質量％及び二硫化炭素を２．６質量％含むビスコースを準備した。次に、補強用繊維として繊度５．６ｄｔｅｘ、繊維長５ｍｍのレーヨン繊維をビスコース中のセルロースに対して４０質量％、更に、結晶芒硝をビスコース中のセルロースと補強用繊維の合計質量に対して４０倍質量になるように添加し２軸ニーダーを用いて混練した。得られた混練物に、上記（１）で調製した分散液Ａをゼオライトがビスコース中のセルロースと補強用繊維の合計質量に対して２００質量％となるように添加してさらに２軸ニーダーを用いて混練を行った。次に、得られたスポンジ用組成物を縦１１ｃｍ、横２０ｃｍ、高さ１６ｃｍの型に詰めて成形し、９０〜１００℃の熱水で８時間加熱して凝固再生させるとともに、結晶芒硝を溶出させた。その後、得られたスポンジ成形体を水洗してゼオライトを含むセルローススポンジ（以下において、スポンジＡとも記す。）を得た。
【００４４】
（実施例２）
得られた混練物に、分散液Ａをゼオライトがビスコース中のセルロースと補強用繊維の合計質量に対して３００質量％となるように添加したこと以外は、実施例１と同様にしてゼオライトを含むセルローススポンジ（以下において、スポンジＢとも記す。）を得た。
【００４５】
（実施例３）
（１）［ゼオライトの分散液の調製］
ゼオライトとして合成ゼオライト（東ソー株式会社「ゼオラム（登録商標）Ｆ‐９」、以下において、単に「合成Ｆ‐９」とも記す。」を用い、イオン交換水にゼオライトを分散して、ゼオライトの濃度が４０質量％であり、ｐＨが１０．３である分散液（以下において、分散液Ｂとも記す。）を調製した。
（２）［セルローススポンジの作製］
得られた混練物に、分散液Ｂをゼオライトがビスコース中のセルロースと補強用繊維の合計質量に対して２００質量％となるように添加したこと以外は、実施例１と同様にしてゼオライトを含むセルローススポンジ（以下において、スポンジＣとも記す。）を得た。
【００４６】
（実施例４）
得られた混練物に、分散液Ｂをゼオライトがビスコース中のセルロースと補強用繊維の合計質量に対して３００質量％となるように添加したこと以外は、実施例１と同様にしてゼオライトを含むセルローススポンジ（以下において、スポンジＤとも記す。）を得た。
【００４７】
（実施例５）
（１）［ゼオライトの分散液の調製］
ゼオライトとして人工ゼオライト（富士チタン工業株式会社、品名「エフティライト  ＦＴＮ粉末」、以下において、単に「人工ＦＴＮ」とも記す。）を用い、イオン交換水にゼオライトを分散し、水酸化ナトリウムでｐＨを調整して、ゼオライトの濃度が４５質量％であり、ｐＨが１３である分散液（以下において、分散液Ｃとも記す。）を調製した。
（２）［セルローススポンジの作製］
得られた混練物に、分散液Ｃをゼオライトがビスコース中のセルロースと補強用繊維の合計質量に対して３００質量％となるように添加したこと以外は、実施例１と同様にしてゼオライトを含むセルローススポンジ（以下において、スポンジＥとも記す。）を得た。
【００４８】
（比較例１）
（１）［ゼオライトの分散液の調製］
ゼオライトとして人工ゼオライト（富士チタン工業株式会社、品名「エフティライト」ＦＴＮ粉末」）を用い、イオン交換水にゼオライトを分散して、ゼオライトの濃度が４５質量％であり、ｐＨが７である分散液（以下において、分散液Ｄとも記す。）を調製した。
（２）［セルローススポンジの作製］
得られた混練物に、分散液Ｄをゼオライトがビスコース中のセルロースと補強用繊維の合計質量に対して２００質量％となるように添加したこと以外は、実施例１と同様にしてゼオライトを含むセルローススポンジ（以下において、スポンジＦとも記す。）を作製した。得られたスポンジＦは、凝固再生不良により成形性が悪く、形が崩れていた。
【００４９】
（比較例２）
得られた混練物に、分散液Ｄをゼオライトがビスコース中のセルロースと補強用繊維の合計質量に対して３００質量％となるように添加したこと以外は、実施例１と同様にしてゼオライトを含むセルローススポンジ（以下において、スポンジＧとも記す。）を作製した。得られたスポンジＧは、凝固再生不良により成形性が悪く、形が崩れていた。
【００５０】
（比較例３）
得られた混練物に、ゼオライトを添加しないこと以外は、実施例１と同様にしてセルローススポンジ（以下において、スポンジＨも記す。）を得た。
【００５１】
実施例及び比較例で得られた各セルローススポンジの全体質量に対するゼオライトの含有量、補強用繊維における担持率及び各セルローススポンジの物性を下記のように測定算出してその結果を下記表１に示した。下記表１には、各セルローススポンジに練り込んだゼオライトの種類及びスポンジ用組成物中のセルロースの全体質量に対するゼオライトの添加量も示した。下記表１には、上述したとおりに測定算出した、６質量％の水酸化ナトリウム水溶液におけるゼオライトの質量減量率（表１において、「質量減量率（％）対６質量％ＮａＯＨ」と記す。）及び１１５ｇ／Ｌの硫酸におけるゼオライトの質量減量率（表１において、「質量減量率（％）対１１５ｇ／Ｌ硫酸」と記す。）も示した。
【００５２】
（セルローススポンジにおけるゼオライトの含有量）
ＪＩＳ  Ｌ  １０１５  ８．２０  に準じて灰分を測定し、セルローススポンジの全体質量に対するゼオライトの含有量を求めた。具体的には、絶乾質量１ｇのセルローススポンジを、８５０℃の電気炉で２時間燃焼させたときに残る成分（灰分）の質量を測定し、上記セルローススポンジの全体質量に対する灰分（ゼオライト）の質量の割合を求めた。
【００５３】
（補強用繊維における担持率）
乾燥状態のセルローススポンジの断面（スポンジの表面から厚さ方向に沿って１０ｍｍ離れた位置において厚さ方向に垂直になるように切断した切断面）を光学顕微鏡（株式会社キーエンス社製「ＶＨＸ−５００Ｆ」）にて繊維の存在が確認できる倍率（例えば２０〜３０本程度の繊維が確認できる）で観察し、任意に１本の補強用繊維を選び、その補強用繊維を１０００倍まで拡大し、該補強用繊維において、補強用繊維の全体長さを測定してＬ１とし、セルロース及び機能性材料のいずれも担持されていない部分の長さを測定してＬ２とした。なお、補強用繊維において、セルロース及び機能性材料のいずれも担持されていない部分が二箇所以上存在する場合、Ｌ２は全ての部分の長さの合計とした。この操作を２０回繰り返し、任意に選択した２０本の補強用繊維のＬ１及びＬ２を求めた。次に、下記式により、個々の補強用繊維におけるセルロース及び機能性材料の担持率を算出した後、２０本の補強用繊維におけるセルロース及び機能性材料の担持率を平均した。
補強用繊維におけるセルロース及び機能性材料の担持率（％）＝｛（Ｌ１−Ｌ２）／Ｌ１｝×１００
【００５４】
（２５％圧縮応力、５０％圧縮応力）
ＪＩＳ  Ｋ  ６７６７に準じて測定した。具体的には、測定用サンプルとして湿潤状態のセルローススポンジ（縦５０ｍｍ、横５０ｍｍ、厚さ２０ｍｍ）を用い、ＪＩＳ  Ｋ  ６７６７に準じ、２５％ひずみ時の圧縮応力、５０％ひずみ時の圧縮応力を測定し、それぞれ、２５％圧縮応力、５０％圧縮応力とした。測定機器として、株式会社島津製作所製の小型卓上試験機「ＥＺ  Ｔｅｓｔ」（型名「ＥＺ−ＳＸ」を用い、試験速度は１０ｍｍ／ｍｉｎとした。ここで、湿潤状態のセルローススポンジは、水８Ｌにセルローススポンジ（縦１１０ｍｍ、横２００ｍｍ、厚さ１６０ｍｍ）を１時間浸漬させた後、二層式電気洗濯機（日立ホーム＆ライフソリューション株式会社製、型番「ＰＳ−ＴＢ４２」）にて脱水を１分間行うことで得られた。以下においても同様にして湿潤状態のセルローススポンジを得た。
【００５５】
（５０％圧縮永久歪み）
ＪＩＳ  Ｋ  ６７６７に準じて測定した。具体的には、測定サンプルとして湿潤状態のセルローススポンジ（縦５０ｍｍ、横５０ｍｍ、厚さ２０ｍｍ）を用い、ＪＩＳ  Ｋ  ６７６７に準じ、サンプルを初めの厚さから５０％ひずんだ状態に圧縮し、温度２３℃±２℃において２２時間放置し、圧縮終了後、２４時間後の厚さを測定し、下記式にて５０％圧縮永久歪みを算出した。測定機器として、株式会社島津製作所製の小型卓上試験機「ＥＺ  Ｔｅｓｔ」（型名「ＥＺ−ＳＸ」を用いた。
５０％圧縮永久歪み（％）＝｛（サンプルの初めの厚さ−サンプルの圧縮終了後２４時間後の厚さ）／サンプルの初めの厚さ｝×１００
【００５６】
（引張強度、引張伸度、１０％伸長時強度）
引張試験機「ＵＴＣ−１Ｔ（株式会社エー・アンド・デイ製）」を使用して測定した。具体的には、試験片として湿潤状態のセルローススポンジを用い、引張試験機「ＵＴＣ−１Ｔ（株式会社エー・アンド・デイ製）」を使用し、試験片の幅を４０ｍｍ、厚さを１０ｍｍ、つかみ間隔を１００ｍｍとし、引張速度１００ｍｍ／ｍｉｎの条件で破断時の引張強度及び引張伸度を測定した。また、試験片が１０％伸長したとき（１０ｍｍ伸長したとき）の引張強度を１０％伸長時強度として測定した。
【００５７】
（平均細孔径、最大細孔径）
ＡＳＴＭ  Ｆ  ３１６−８６（バブルポイント法）に準じ、「パーム・ポロメーター（ポーラス・マテリアルズ社製）」を用いて測定した。測定用サンプルとして、縦３０ｍｍ、横３０ｍｍ、厚さ５ｍｍの湿潤状態のセルローススポンジを用いた。
【００５８】
【表１】
0006678410.tif 000002
【００５９】
表１から分かるように、実施例のセルローススポンジは、機能性材料の含有量が高くても、例えば、５５質量％を超えても、実使用に耐える強度を有し、例えば２５％圧縮応力が８ｋＰａを超えていた。また、５０％圧縮永久歪みの結果からもわかるように、実施例のセルローススポンジは比較的変形しにくいものであった。一方、比較例１〜２のセルローススポンジは、機能性材料の含有量は高いが、強度が低く、２５％圧縮応力などの物性を測定することができなかった。
【００６０】
図１〜図８に、それぞれ、光学顕微鏡で観察した実施例１〜５及び比較例２のセルローススポンジの断面写真を示した。図１は実施例１のセルローススポンジ（乾燥状態）の断面写真（１００倍）であり、図２は実施例１のセルローススポンジ（乾燥状態）の断面写真（１０００倍）であった。図３は実施例２のセルローススポンジ（乾燥状態）の断面写真（１００倍）であり、図４は実施例３のセルローススポンジ（乾燥状態）の断面写真（１００倍）であり、図５は実施例４のセルローススポンジ（乾燥状態）の断面写真（１００倍）であり、図６は実施例５のセルローススポンジ（乾燥状態）の断面写真（１００倍）であった。図７は比較例２のセルローススポンジ（乾燥状態）の断面写真（１００倍）であり、図８は比較例２のセルローススポンジ（乾燥状態）の断面写真（１０００倍）であった。図１〜図６から分かるように、実施例のセルローススポンジの内部において、セルロース及び機能性材料が補強用繊維の長手方向に沿って補強繊維の表面の大部分に担持されていた。特に、実施例１、３〜５のセルローススポンジの内部において、セルロース及び機能性材料が補強用繊維の長手方向に沿って連続的に補強繊維の表面に担持されていた。一方、図７及び図８から分かるように、比較例のセルローススポンジの内部において、セルロース及び機能性材料が補強用繊維の長手方向に沿って補強繊維の表面の一部分のみに担持されていた。それゆえ、実施例のセルローススポンジの引張強度は高く、実使用に耐える強度を有していた。また、実施例１、３〜５のセルローススポンジの引張強度はより高かった。
【産業上の利用可能性】
【００６１】
本発明の機能性材料を含有するセルローススポンジは、機能性材料の機能性を活かした機能材として、例えば、吸着材、消臭・脱臭材、芳香材、吸水材、吸放湿材、熱吸収材、蓄熱・発熱材、清掃具（拭き取り材など）、緩衝材、クッション材、遮音材、吸音材、シール材、防振材、断熱材などとして用いることができる。
【図１】
0006678410.tif 000003
【図２】
0006678410.tif 000004
【図３】
0006678410.tif 000005
【図４】
0006678410.tif 000006
【図５】
0006678410.tif 000007
【図６】
0006678410.tif 000008
【図７】
0006678410.tif 000009
【図８】
0006678410.tif 000010